Procédé de fabrication d’un article verrier comprenant au moins un substrat de verre sur lequel est déposé un empilement de couches, ledit empilement de couches comprenant la succession des couches suivantes, à partir de la surface dudit substrat de verre : - une première couche comprenant au moins un matériau diélectrique, - une seconde couche comprenant du nitrure de titane, - une troisième couche comprenant au moins un matériau diélectrique, ladite couche comprenant du nitrure de titane étant déposée par pulvérisation cathodique magnétron en régime d’impulsions de haute puissance (HiPIMS). Procédé de fabrication d’un article verrier selon la revendication 1, dans lequel l’empilement de couches ne comprend pas une sur-couche comprenant au moins un matériau diélectrique présentant un indice de réfraction à 550 nm inférieur ou égal à 1,6 ; ladite sur-couche étant placée au-dessus de la troisième couche diélectrique. Procédé de fabrication d’un article verrier selon la revendication 1, dans lequel toutes les couches comprenant un matériau diélectrique présentent un indice de réfraction à 550 nm supérieur à 1,6. Procédé de fabrication d’un article verrier selon l’une quelconque des revendications précédentes, dans lequel l’empilement de couches comprend en outre une sur-couche comprenant au moins un matériau diélectrique choisi parmi le dioxyde de titane, le dioxyde de zirconium et leurs mélanges, le dioxyde d’étain, l’oxyde de zinc et leurs mélanges, et le nitrure de silicium, le nitrure d’aluminium, le nitrure de zirconium et leurs mélanges ; ladite surcouche étant placée au-dessus de la troisième couche diélectrique. Procédé de fabrication d’un article verrier selon l’une quelconque des revendications précédentes, dans lequel la seconde couche comprenant du nitrure de titane présente une épaisseur comprise entre 7 nm et 60 nm, en particulier une épaisseur comprise entre 20 nm et 50 nm, et tout particulièrement comprise entre 22 nm et 42 nm. Procédé de fabrication d’un article verrier selon l’une quelconque des revendications précédentes, dans lequel le ou les matériaux diélectriques de la première couche et de la troisième couche sont un nitrure d’au moins un élément Si ou Al, en particulier le nitrure de silicium comprenant éventuellement au moins un élément choisi parmi Al, Zr, B ou le nitrure d’aluminium comprenant éventuellement au moins un élément choisi parmi Si, Zr, B, un oxyde d’étain, un oxyde mixte de zinc ou d’étain ou un oxyde de titane. Procédé de fabrication d’un article verrier selon l’une quelconque des revendications précédentes, dans lequel la première couche comprenant au moins un matériau diélectrique présente une épaisseur comprise entre 5 nm et 80 nm et la troisième couche comprenant au moins un matériau diélectrique présente une épaisseur comprise entre 10 nm et 80 nm. Procédé de fabrication d’un article verrier selon l’une quelconque des revendications précédentes, dans lequel la seconde couche comprenant du nitrure de titane est déposée à une pression inférieure à 8.10 -3 mbar, de préférence inférieure à 5.10 -3 mbar, dans une enceinte sous vide. Procédé de fabrication d’un article verrier selon l’une quelconque des revendications précédentes, dans lequel l’empilement de couches incorpore en outre au-dessus de la troisième couche comprenant au moins un matériau diélectrique une quatrième couche comprenant du nitrure de titane, et de préférence une cinquième couche comprenant au moins un matériau diélectrique. Procédé de fabrication d’un article verrier selon l’une quelconque des revendications précédentes, dans lequel la pulvérisation cathodique magnétron en régime d’impulsions de haute puissance (HiPIMS) est caractérisé par un cycle de service inférieur à 15%, de préférence inférieur à 12%, et plus préférentiellement compris entre 2% et 10%. Procédé de fabrication d’un article verrier selon l’une quelconque des revendications précédentes, dans lequel la pulvérisation cathodique magnétron en régime d’impulsions de haute puissance (HiPIMS) est réalisée avec une densité surfacique de courant de pic comprise entre 0,05 A/cm 2 et 2,0 A/cm 2 , de préférence entre 0,2 A/cm 2 et 1,0 A/cm 2 , et plus préférentiellement entre 0,3 A/cm 2 et 0,5 A/cm 2 . Procédé de fabrication d’un article verrier selon l’une quelconque des revendications précédentes, dans lequel la pulvérisation cathodique magnétron en régime d’impulsions de haute puissance (HiPIMS) est réalisée avec une densité surfacique de puissance de pic comprise entre 0,01 kW/cm 2 et 1,0 kW/cm 2 , de préférence entre 0,05 kW/cm 2 et 0,5 kW/cm 2 , et plus préférentiellement entre 0,1 kW/cm 2 et 0,3 kW/cm 2 . Article verrier obtenu par le procédé selon l’une quelconque des revendications 1 à 12 comprenant au moins un substrat de verre sur lequel est déposé un empilement de couches, ledit empilement de couches comprenant la succession des couches suivantes, à partir de la surface dudit substrat de verre : - une première couche comprenant au moins un matériau diélectrique, - une seconde couche comprenant du nitrure de titane, et - une troisième couche comprenant au moins un matériau diélectrique. Article verrier selon la revendication 13, dans lequel l’épaisseur de la seconde couche comprenant du nitrure de titane est comprise entre 7 et 10 nm et dans lequel le rapport transmission lumineuse/émissivité normale est compris entre 1,30 et 1,70. Article verrier selon la revendication 13, dans lequel l’épaisseur de la seconde couche comprenant du nitrure de titane est comprise entre 10 et 15 nm et dans lequel le rapport transmission lumineuse/émissivité normale est compris entre 1,40 et 2,10. Article verrier selon la revendication 13, dans lequel l’épaisseur de la seconde couche comprenant du nitrure de titane est comprise entre 15 et 22 nm et dans lequel le rapport transmission lumineuse/émissivité normale est compris entre 1,70 et 2,90. Article verrier selon la revendication 13, dans lequel l’épaisseur de la seconde couche comprenant du nitrure de titane est comprise entre 22 et 42 nm et dans lequel le rapport transmission lumineuse/émissivité normale est compris entre 2,20 et 3,30.